(57)【特許請求の範囲】
【請求項１】
コンピュータを用いた分子動力学法によりポリマーをモデル化した複数のポリマーモデル及びフィラーをモデル化した複数のフィラーモデルを含む複合材料の解析用モデル中のフィラーモデルを凝集させた凝集塊モデルの作成方法であって、
前記フィラーモデルと前記ポリマーモデルとの間に相互作用を設定して数値解析を実行し、前記相互作用で移動した前記フィラーモデル同士、前記ポリマーモデル同士、前記フィラーモデルと前記ポリマーモデルとの相対位置を算出する第１ステップと、
数値解析実行後の前記フィラーモデルのモデル間距離を算出し、算出したモデル間距離に基づいて凝集塊モデルを作成する第２ステップと、を含み、
前記第１ステップは、フィラーモデルとポリマーモデルの相互作用を、各フィラーモデルが相互に接近する所定値の引力以下の、引力または斥力とすることを特徴とする、凝集塊モデルの作成方法。
【請求項２】
前記相互作用が、所定値以下の斥力である、請求項１に記載の凝集塊モデルの作成方法。
【請求項３】
前記数値解析の実行時に、前記モデル間距離を算出して、前記凝集塊モデルの有無を判定する、請求項１又は請求項２に記載の凝集塊モデルの作成方法。
【請求項４】
請求項１から請求項３のいずれか１項に記載の凝集塊モデルの作成方法をコンピュータに実行させることを特徴とする、凝集塊モデルの作成用コンピュータプログラム。
【請求項５】
請求項１から請求項３のいずれか１項に記載の凝集塊モデルの作成方法で作成した凝集塊モデルを用いて分子動力学法による運動解析を実行して物理量を取得することを特徴とする、複合材料の解析方法。
【請求項６】
前記運動解析が、前記フィラーモデル間に引力の相互作用を設定した緩和解析である、請求項５に記載の複合材料の解析方法。
【請求項７】
前記運動解析が、前記フィラーモデル間に引力の相互作用を設定した変形解析である、請求項５に記載の複合材料の解析方法。
【請求項８】
請求項５から請求項７のいずれか１項に記載の複合材料の解析方法をコンピュータに実行させることを特徴とする、複合材料の解析用コンピュータプログラム。
【発明の詳細な説明】
【技術分野】
【０００１】
本発明は、凝集塊モデルの作成方法、凝集塊モデルの作成用コンピュータプログラム、複合材料の解析方法及び複合材料の解析用コンピュータプログラムに関し、例えば、フィラー及びポリマーを含む複合材料を解析可能な凝集塊モデルの作成方法、凝集塊モデルの作成用コンピュータプログラム、複合材料の解析方法及び複合材料の解析用コンピュータプログラムに関する。
【背景技術】
【０００２】
従来、分子動力学を用いた高分子材料のシミュレーション方法が提案されている（例えば、特許文献１及び特許文献２参照）。特許文献１に記載された高分子材料のシミュレーション方法では、フィラーをモデル化したフィラーモデル及びポリマーをモデル化したポリマーモデルを用いた分子動力学計算により高分子材料モデルを設定した後、設定した高分子材料モデルに基づいて、有限個の要素でモデル化した有限要素モデルを用いて変形解析を実施する。また、特許文献２に記載の高分子材料のシミュレーション方法では、高分子材料を用いた粗視化モデルとフィラーの外面を含むフィラーモデルとを用いて分子動力学計算を実施した後、粗視化モデルが配置された空間を複数の微小領域に区分して緩和弾性率を計算する。
【先行技術文献】
【特許文献】
【０００３】
【特許文献１】特開２０１５−０５６００２号公報
【特許文献２】特開２０１４−２０３２６２号公報
【発明の概要】
【発明が解決しようとする課題】
【０００４】
ところで、低燃費タイヤの開発を加速するためには、タイヤ変形に伴うエネルギーロス（ヒステリシス）とタイヤナノ構造との関係を明らかにすることが有効である。低燃費タイヤの開発に用いられる複合材料の材料特性は、フィラーの配置及び構造の影響を強く受けることが予測される。このため、複合材料の材料開発ではフィラーの配置及び構造と複合材料の力学応答との関係を解析することが有効である。
【０００５】
しかしながら、従来の複合材料のシミュレーション方法では、複合材料中でフィラーが凝集したフィラー凝集塊の変形及び破壊が材料特性へ及ぼす影響を解析することは困難であった。
【０００６】
本発明は、このような実情に鑑みてなされたものであり、複合材料中で凝集したフィラー凝集塊が材料特性へ及ぼす影響を解析できる凝集塊モデルの作成方法、凝集塊モデルの作成用コンピュータプログラム、複合材料の解析方法及び複合材料の解析用コンピュータプログラムを提供することを目的とする。
【課題を解決するための手段】
【０００７】
本発明の凝集塊モデルの作成方法は、コンピュータを用いた分子動力学法によりポリマーをモデル化した複数のポリマーモデル及びフィラーをモデル化した複数のフィラーモデルを含む複合材料の解析用モデル中のフィラーモデルを凝集させた凝集塊モデルの作成方法であって、前記フィラーモデルと前記ポリマーモデルとの間に相互作用を設定して数値解析を実行する第１ステップと、数値解析実行後の前記フィラーモデルのモデル間距離を算出し、算出したモデル間距離に基づいて凝集塊モデルを作成する第２ステップとを含むことを特徴とする。
【０００８】
本発明の凝集塊モデルの作成方法によれば、複合材料の解析用モデルの数値解析の実行中にフィラーモデルのモデル間距離が減少するので、複合材料中でフィラーモデルが凝集してフィラー凝集塊となる。これにより、凝集塊モデルの作成方法は、複合材料中で凝集したフィラー凝集塊の変形及び破壊が材料特性へ及ぼす影響を解析できる凝集塊モデルを作成することが可能となる。
【０００９】
本発明の凝集塊モデルの作成方法においては、前記相互作用が、所定値以下の斥力であることが好ましい。この方法により、数値解析時にフィラーモデルが相互に接近しやすくなるので、フィラー間距離を小さくすることが容易となり、効率良く凝集塊モデルを作成することができる。
【００１０】
本発明の凝集塊モデルの作成方法においては、前記数値解析の実行時に、前記モデル間距離を算出して、前記凝集塊モデルの有無を判定することが好ましい。この方法により、凝集塊モデルの作成方法は、複合材料の数値解析時に効率良くフィラー凝集塊の形成を判定することが可能となる。
【００１１】
本発明の凝集塊モデルの作成用コンピュータプログラムは、上記凝集塊モデルの作成方法をコンピュータに実行させることを特徴とする。
【００１２】
本発明の凝集塊モデルの作成用コンピュータプログラムによれば、複合材料の解析用モデルの数値解析の実行中にフィラーモデルのモデル間距離が減少するので、複合材料中でフィラーモデルが凝集してフィラー凝集塊となる。これにより、凝集塊モデルの作成方法は、複合材料中で凝集したフィラー凝集塊の変形及び破壊が材料特性へ及ぼす影響を解析できる凝集塊モデルを作成することが可能となる。
【００１３】
本発明の複合材料の解析方法は、上記凝集塊モデルの作成方法で作成した凝集塊モデルを用いて分子動力学法による運動解析を実行して物理量を取得することを特徴とする。
【００１４】
本発明の複合材料の解析方法によれば、フィラー凝集塊を含有する凝集塊モデルを用いて運動解析できるので、複合材料中で凝集したフィラー凝集塊の変形及び破壊が材料特性へ及ぼす影響を解析できる。
【００１５】
本発明の複合材料の解析方法においては、前記運動解析が、前記フィラーモデル間に引力の相互作用を設定した緩和解析であることが好ましい。この方法により、複合材料の解析方法は、引力が作用した状態で応力緩和されるので、フィラーモデルが凝集したフィラー凝集塊の平衡構造を得ることができる。
【００１６】
本発明の複合材料の解析方法においては、前記運動解析が、前記フィラーモデル間に引力の相互作用を設定した変形解析であることが好ましい。この方法により、複合材料の解析方法は、引力が作用した状態で変形されるので、複合材料のコンパウンドの力学特性を解析可能となる。
【００１７】
本発明の複合材料の解析用コンピュータプログラムは、上記複合材料の解析方法をコンピュータに実行させることを特徴とする。
【００１８】
本発明の複合材料の解析用コンピュータプログラムによれば、フィラー凝集塊を含有する凝集塊モデルを用いて運動解析できるので、複合材料中で凝集したフィラー凝集塊の変形及び破壊が材料特性へ及ぼす影響を解析できる。
【発明の効果】
【００１９】
本発明によれば、複合材料中で凝集したフィラー凝集塊が材料特性へ及ぼす影響を解析できる凝集塊モデルの作成方法、凝集塊モデルの作成用コンピュータプログラム、複合材料の解析方法及び複合材料の解析用コンピュータプログラムを実現できる。
【図面の簡単な説明】
【００２０】
【図１】図１は、本発明の実施の形態に係る凝集塊モデルの作成方法の概略を示すフロー図である。
【図２】図２は、本発明の実施の形態に係る凝集塊モデルの作成方法で作成される凝集塊モデルの一例を示す概念図である。
【図３】図３は、本発明の実施の形態に係る凝集塊モデルの作成方法の一例を示す説明図である。
【図４】図４は、本発明の実施の形態に係る凝集塊モデルの作成方法の一例を示す説明図である。
【図５】図５は、本発明の実施の形態に係る凝集塊モデルの作成方法の一例を示す説明図である。
【図６】図６は、本発明の実施の形態に係る凝集塊モデルの作成方法の一例を示す説明図である。
【図７】図７は、本発明の実施の形態に係る凝集塊モデルの作成方法の解析時間とモデル間距離との関係を示す概念図である。
【図８】図８は、本発明の実施の形態に係る凝集塊モデルの作成方法及び複合材料の解析方法を実行する解析装置の機能ブロック図である。
【図９】図９は、本発明の実施例に係る伸長解析の応力歪曲線を示す図である。
【図１０】図１０は、本発明の実施例に係る伸長解析時のフィラー構造を示す図である。
【図１１】図１１は、本発明の実施例に係る伸長解析時のフィラー構造を示す図である。
【発明を実施するための形態】
【００２１】
以下、本発明の一実施の形態について、添付図面を参照して詳細に説明する。なお、本発明は、以下の実施の形態に限定されるものではなく、適宜変更して実施可能である。
【００２２】
図１は、本発明の実施の形態に係る凝集塊モデルの作成方法の概略を示すフロー図である。図１に示すように、本実施の形態に係る凝集塊モデルの作成方法は、コンピュータを用いた分子動力学法によるポリマーをモデル化した複数のポリマーモデル及びフィラーをモデル化した複数のフィラーモデルを含む複合材料中の解析用モデル中のフィラーを凝集させた凝集塊モデルの作成方法である。この凝集塊モデルの作成方法は、フィラーモデルとポリマーモデルとの間に相互作用を設定して数値解析を実行する第１ステップＳＴ１１と、数値解析実行後のフィラーモデルのモデル間距離を算出し、算出したモデル間距離に基づいて凝集塊モデルを作成する第２ステップＳＴ１２とを含む。以下、本実施の形態に係る凝集塊モデルの作成方法について詳細に説明する。
【００２３】
図２は、本実施の形態に係る凝集塊モデルの作成方法で作成される凝集塊モデル１の一例を示す概念図である。図２に示すように、本実施の形態に係る凝集塊モデル１は、例えば、一辺の長さが距離Ｌの略立方体形状の仮想空間であるモデル作成領域Ａ内でモデル化される。この凝集塊モデル１は、複数のフィラー粒子１１ａがモデル化されてなる４つのフィラーモデル１１Ａ，１１Ｂ，１１Ｃ，１１Ｄと、複数のポリマー粒子２１ａ及び結合鎖２１ｂがモデル化されてなる複数のポリマーモデル２１とを有する。凝集塊モデル１は、モデル作成領域Ａ内で相互に所定間隔離れてモデル化された４つのフィラーモデル１１Ａ，１１Ｂ，１１Ｃ，１１Ｄを凝集させたものである。
【００２４】
なお、本実施の形態では、解析対象となる複合材料がフィラー及び高分子材料であるポリマーを含有する例について説明するが、本発明は、２種類の以上の物質を含有する複合材料にも適用可能である。また、図２に示す例では、凝集塊モデル１が、４つのフィラーモデル１１Ａ，１１Ｂ，１１Ｃ，１１Ｄと、複数のポリマーモデル２１とを有する例について説明したが、５つ以上のフィラーモデルを配置してもよい。また、図２に示す例では、凝集塊モデル１が、４つのポリマーモデル２１を有する例を示しているが、ポリマーモデル２１は、複数のポリマーモデル２１がモデル作成領域Ａ内の全域に亘って存在している。さらに、図２に示す例では、モデル作成領域Ａが、略立方体形状の仮想空間である例について示しているが、球状、楕円状、直方体形状、多面体形状など任意の形状であってもよい。
【００２５】
フィラーモデル１１Ａ，１１Ｂ，１１Ｃ，１１Ｄは、複数のフィラー粒子１１ａがそれぞれ略球状体に集合した状態でモデル化される。また、フィラーモデル１１Ａ，１１Ｂ，１１Ｃ，１１Ｄは、相互に凝集した状態となっており、各フィラーモデル１１Ａ，１１Ｂ，１１Ｃ，１１Ｄのモデル間距離が所定値以下となっている。
【００２６】
フィラーとしては、例えば、カーボンブラック、シリカ、及びアルミナなどが含まれる。フィラー粒子１１ａは、複数のフィラーの原子が集合されてモデル化される。また、フィラー粒子１１ａは、複数のフィラー粒子１１ａが集合してフィラー粒子群を構成する。フィラー粒子１１ａは、複数のフィラー粒子１１ａ間の結合鎖（不図示）によって相対位置が特定されている。この結合鎖（不図示）は、フィラー粒子１１ａ間の結合距離である平衡長とばね定数とが定義されたバネとしての機能を有し、各フィラー粒子１１ａ間を拘束している。結合鎖は、フィラー粒子１１ａの相対位置及び捻り、曲げなどによって力が発生するポテンシャルが定義されているボンドである。このフィラーモデル１１Ａ，１１Ｂ，１１Ｃ，１１Ｄは、フィラーを分子動力学で取り扱うための数値データ（フィラー粒子１１ａの質量、体積、直径及び初期座標などを含む）である。フィラーモデル１１の数値データは、コンピュータに入力される。
【００２７】
ポリマーとしては、例えば、ゴム、樹脂、及びエラストマーなどが含まれる。ポリマー粒子２１ａは、複数のポリマーの原子が集合されてモデル化される。また、ポリマー粒子２１ａは、複数のポリマー粒子２１ａが集合してポリマー粒子群を構成する。ポリマーには、フィラーとの親和性を高める変性剤が必要に応じて配合される。この変性剤としては、例えば、水酸基、カルボニル基、及び原子団の官能基などが含まれる。ポリマーモデル２１は、複数のポリマー原子及び複数のポリマー原子の集合体であるポリマー粒子２１ａがモデル作成領域Ａ内に所定密度で充填されてモデル化される。ポリマー粒子２１ａは、複数のポリマー粒子２１ａ間の結合鎖２１ｂによって結合されて相対位置が特定されている。この結合鎖２１ｂは、ポリマー粒子２１ａ間の結合距離である平衡長とばね定数とが定義されたバネとしての機能を有し、各ポリマー粒子２１ａ間を拘束している。結合鎖２１ｂは、ポリマー粒子２１ａの相対位置及び捻り、曲げなどによって力が発生するポテンシャルが定義されているボンドである。また、結合鎖２１ｂは、複数のポリマー粒子が直列状に連結されてなるポリマーモデル２１間にも架橋結合（不図示）として結合されている。このポリマーモデル２１は、ポリマーを分子動力学で取り扱うための数値データ（ポリマー粒子２１ａの質量、体積、直径及び初期座標などを含む）である。ポリマーモデル２１の数値データは、コンピュータに入力される。
【００２８】
次に、図３〜図６を参照して、本実施の形態に係る凝集塊モデルの作成方法について詳細に説明する。図３〜図６は、本実施の形態に係る凝集塊モデルの作成方法の一例を示す説明図である。なお、図４〜図６においては、図３の平面図をも指摘的に示している。
【００２９】
図３に示すように、凝集塊モデルの作成方法では、複数のフィラーモデル１１Ａ，１１Ｂ，１１Ｃ，１１Ｄ及び複数のポリマーモデル２１がモデル作成領域Ａ内にモデル化された複合材料の解析用モデル２を用いる。この複合材料の解析用モデル２では、複数のフィラーモデル１１Ａ，１１Ｂ，１１Ｃ，１１Ｄは、相互に所定距離離れた状態で、モデル作成領域Ａ内に分散して配置される。複数のポリマーモデル２１は、複数のフィラーモデル１１Ａ，１１Ｂ，１１Ｃ，１１Ｄ間に分散して配置される。
【００３０】
第１ステップＳＴ１１では、フィラーモデル１１Ａ，１１Ｂ，１１Ｃ，１１Ｄとポリマーモデル２１との間に相互作用を設定して数値解析を実行する。このように相互作用を設定して数値解析を実行することにより、各フィラーモデル１１Ａ，１１Ｂ，１１Ｃ，１１Ｄ及びポリマーモデル２１間に引力及び斥力などが作用してフィラーモデル１１Ａ，１１Ｂ，１１Ｃ，１１Ｄがモデル作成領域Ａ内でそれぞれ移動する。
【００３１】
フィラーモデル１１Ａ，１１Ｂ，１１Ｃ，１１Ｄとポリマーモデル２１との間の相互作用は、フィラー粒子間、ポリマー粒子間及びフィラー粒子とポリマー粒子との間に設定されるものであり、必ずしも全てのフィラー粒子１１ａ及びポリマー粒子２１ａに設定する必要はない。フィラーモデル１１とポリマーモデル２１との間の相互作用としては、例えば、分子間力及び水素結合などの引力及び斥力などの化学的な相互作用、及び共有結合などの物理的な相互作用が挙げられる。また、ポリマーモデル２１が複数の種類のポリマー粒子２１ａで構成されている場合には、複数の種類のポリマー粒子２１ａにそれぞれ相互作用を設定してもよい。また、複数の種類の各ポリマー粒子２１ａとフィラーモデル１１との相互作用は同一であってもよく、異なっていてもよい。例えば、ポリマー粒子Ａとフィラー粒子の相互作用とポリマー粒子Ｂとフィラー粒子の相互作用とは異なる相互作用を設定してもよい。
【００３２】
数値解析としては、変温解析、変圧解析、伸張解析及びせん断解析などの変形解析、緩和解析などの各種数値解析が挙げられる。
【００３３】
第１ステップＳＴ１１では、各フィラーモデル１１Ａ，１１Ｂ，１１Ｃ，１１Ｄとポリマーモデル２１との間の相互作用が、各フィラーモデル１１Ａ，１１Ｂ，１１Ｃ，１１Ｄが相互に接近する所定値以下の弱い引力又は斥力が作用するように設定することが好ましい。このように相互作用を設定することにより、数値解析時に各フィラーモデル１１Ａ，１１Ｂ，１１Ｃ，１１Ｄが、引力によって各フィラーモデル１１Ａ，１１Ｂ，１１Ｃ，１１Ｄ間に介在するポリマーモデル２１を押しのけて接近しやすくなるので、効率良く各フィラーモデル１１Ａ，１１Ｂ，１１Ｃ，１１Ｄを凝集させることができる。また、各フィラーモデル１１Ａ，１１Ｂ，１１Ｃ，１１Ｄとポリマーモデル２１との間の相互作用は、各フィラーモデル１１Ａ，１１Ｂ，１１Ｃ，１１Ｄとポリマーモデル２１との間に斥力が作用するように設定することがより好ましい。このように相互作用を設定することにより、各フィラーモデル１１Ａ，１１Ｂ，１１Ｃ，１１Ｄ間に介在するポリマーモデル２１が、斥力によって押し出されるので、各フィラーモデル１１Ａ，１１Ｂ，１１Ｃ，１１Ｄがより接近しやすくなり、より効率良く各フィラーモデル１１Ａ，１１Ｂ，１１Ｃ，１１Ｄを凝集させることができる。
【００３４】
次に、第２ステップＳＴ１２では、図４に示すように、複数のフィラーモデル１１Ａ，１１Ｂ，１１Ｃ，１１Ｄのモデル間距離ｄＡＢ，ｄＡＣ，ｄＡＤ，ｄＢＣ，ｄＢＤ，ｄＣＤを算出する。本実施の形態では、モデル間距離ｄＡＢ，ｄＡＣ，ｄＡＤ，ｄＢＣ，ｄＢＤ，ｄＣＤは、各フィラーモデル１１Ａ，１１Ｂ，１１Ｃ，１１Ｄの中心点ＰＡ，ＰＢ，ＰＣ，ＰＤ間の中心点間距離に基づいて算出する。モデル間距離ｄＡＢは、フィラーモデル１１Ａの中心点ＰＡとフィラーモデル１１Ｂの中心点ＰＢとの間の中心点間距離に基づいて算出する。モデル間距離ｄＡＣは、フィラーモデル１１Ａの中心点ＰＡとフィラーモデル１１Ｃの中心点ＰＣとの間の中心点間距離に基づいて算出する。モデル間距離ｄＡＤは、フィラーモデル１１Ａの中心点ＰＡとフィラーモデル１１Ｄの中心点ＰＤとの間の中心点間距離に基づいて算出する。モデル間距離ｄＢＣは、フィラーモデル１１Ｂの中心点ＰＢとフィラーモデル１１Ｃの中心点ＰＣとの間の中心点間距離に基づいて算出する。モデル間距離ｄＢＤは、フィラーモデル１１Ｂの中心点ＰＢとフィラーモデル１１Ｄの中心点ＰＤとの間の中心点間距離に基づいて算出する。モデル間距離ｄＣＤは、フィラーモデル１１Ｃの中心点ＰＣとフィラーモデル１１Ｄの中心点ＰＤとの間の中心点間距離に基づいて算出する。なお、モデル間距離ｄＡＢ，ｄＡＣ，ｄＡＤ，ｄＢＣ，ｄＢＤ，ｄＣＤは、各フィラーモデル１１Ａ，１１Ｂ，１１Ｃ，１１Ｄ間の距離を算出できれば必ずしも中心間距離に基づいて求める必要はなく、例えば、図５に示すように、各フィラーモデル１１Ａ，１１Ｂ，１１Ｃ，１１Ｄ間の表面間距離に基づいて算出してもよい。この場合、表面間距離は、例えば、各フィラーモデル１１Ａ，１１Ｂ，１１Ｃ，１１Ｄの最外フィラー粒子１１ａ間の距離に基づいて算出する。
【００３５】
続いて、第２ステップＳＴ１２では、算出した各フィラーモデル１１Ａ，１１Ｂ，１１Ｃ，１１Ｄのモデル間距離ｄＡＢ，ｄＡＣ，ｄＡＤ，ｄＢＣ，ｄＢＤ，ｄＣＤと予め設定した所定の閾値Ｓとを対比し、モデル間距離ｄＡＢ，ｄＡＣ，ｄＡＤ，ｄＢＣ，ｄＢＤ，ｄＣＤが所定の閾値Ｓ以下であるか否かを判定する。ここでは、図６に示すように、第１ステップＳＴ１１で各フィラーモデル１１Ａ，１１Ｂ，１１Ｃ，１１Ｄ及びポリマーモデル２１に設定した相互作用によって、数値解析時に各フィラーモデル１１Ａ，１１Ｂ，１１Ｃ，１１Ｄが相互に接近して、モデル間距離ｄＡＢ，ｄＡＣ，ｄＡＤ，ｄＢＣ，ｄＢＤ，ｄＣＤが減少する。第２ステップＳＴ１２では、モデル間距離ｄＡＢ，ｄＡＣ，ｄＡＤ，ｄＢＣ，ｄＢＤ，ｄＣＤを所定解析時間毎に算出する。そして、算出したモデル間距離ｄＡＢ，ｄＡＣ，ｄＡＤ，ｄＢＣ，ｄＢＤ，ｄＣＤと予め設定した所定の閾値Ｓとを対比し、モデル間距離ｄＡＢ，ｄＡＣ，ｄＡＤ，ｄＢＣ，ｄＢＤ，ｄＣＤが所定の閾値Ｓ以下となったか否かを判定することにより、凝集塊モデル１を作成する。
【００３６】
第２ステップＳＴ１２では、算出したモデル間距離ｄＡＢ，ｄＡＣ，ｄＡＤ，ｄＢＣ，ｄＢＤ，ｄＣＤの全てが所定の閾値Ｓを超える場合には（ステップＳＴ１２：Ｎｏ）、再び相互作用の設定及び数値解析を実行する（ステップＳＴ１１）。また、モデル間距離ｄＡＢが所定の閾値Ｓ以下となった場合には（ステップＳＴ１２：Ｙｅｓ）、フィラーモデル１１Ａとフィラーモデル１１Ｂとが凝集したと判定する。モデル間距離ｄＡＣが所定の閾値Ｓ以下となった場合には（ステップＳＴ１２：Ｙｅｓ）、フィラーモデル１１Ａとフィラーモデル１１Ｃとが凝集したと判定する。モデル間距離ｄＡＤが所定の閾値Ｓ以下となった場合には（ステップＳＴ１２：Ｙｅｓ）、フィラーモデル１１Ａとフィラーモデル１１Ｄとが凝集したと判定する。モデル間距離ｄＢＣが所定の閾値Ｓ以下となった場合には（ステップＳＴ１２：Ｙｅｓ）、フィラーモデル１１Ｂとフィラーモデル１１Ｃとが凝集したと判定する。モデル間距離ｄＢＤが所定の閾値Ｓ以下となった場合には（ステップＳＴ１２：Ｙｅｓ）、フィラーモデル１１Ｂとフィラーモデル１１Ｄとが凝集したと判定する。モデル間距離ｄＣＤが所定の閾値Ｓ以下となった場合には（ステップＳＴ１２：Ｙｅｓ）、フィラーモデル１１Ｃとフィラーモデル１１Ｄとが凝集したと判定する。第２ステップＳＴ１２では、算出したモデル間距離ｄＡＢ，ｄＡＣ，ｄＡＤ，ｄＢＣ，ｄＢＤ，ｄＣＤの少なくとも１つが所定の閾値Ｓ以下となった場合に凝集塊モデル１が作成されたと判定して凝集塊モデル１の作成を終了する。
【００３７】
図７は、第２ステップＳＴ１２における解析時間とモデル間距離との関係を示す概念図である。ここでは、３つのモデル間距離ｄＡＢ，ｄＡＣ，ｄＡＤの例について説明する。図７に示すように、第２ステップＳＴ１２では、第１ステップＳＴ１１で設定した相互作用により、各フィラーモデル１１Ａ，１１Ｂ，１１Ｃ，１１Ｄが相互に接近してモデル間距離ｄＡＢ（実線Ｌ１参照），ｄＡＣ（点線Ｌ２参照），ｄＡＤ（一点鎖線Ｌ３参照）がそれぞれ減少する。図７に示す例では、モデル間距離ｄＡＢ、モデル間距離ｄＡＣ、モデル間距離ｄＡＤがこの順で予め設定した所定の閾値Ｓ以下となる。そこで、図７に示す例では、３つのモデル間距離ｄＡＢ，ｄＡＣ，ｄＡＤがそれぞれ所定の閾値Ｓ以下となった解析時間Ｔの時点でフィラーモデル１１Ａ，１１Ｂ，１１Ｃ，１１Ｄが凝集したと判定して凝集塊モデル１の作成を終了する。
【００３８】
以上説明したように、上記実施の形態に係る凝集塊モデル１の作成方法によれば、複合材料の解析用モデル２の数値解析の実行中にフィラーモデル１１Ａ，１１Ｂ，１１Ｃ，１１Ｄのモデル間距離ｄＡＢ，ｄＡＣ，ｄＡＤ，ｄＢＣ，ｄＢＤ，ｄＣＤが減少するので、複合材料中でフィラーモデル１１Ａ，１１Ｂ，１１Ｃ，１１Ｄが凝集したフィラー凝集塊となる。これにより、凝集塊モデル１の作成方法は、複合材料中で凝集したフィラー凝集塊の変形及び破壊が材料特性へ及ぼす影響を解析できる凝集塊モデル１を作成することが可能となる。
【００３９】
次に、本実施の形態に係る複合材料の解析方法について説明する。本実施の形態に係る複合材料の解析方法は、上記各実施の形態に係る凝集塊モデルの作成方法で作成した凝集塊モデルを用いて分子動力学法による運動解析を実行して物理量を取得するものである。運動解析としては、例えば、伸張解析、せん断解析などの変形解析及び緩和解析などが挙げられる。これらの運動解析で取得する物理量は、運動解析の結果得られた変位などの値を用いてもよく、所定の演算処理を実行した歪みであってもよい。これらの中でも、運動解析としては、複合材料のコンパウンドの力学特性を解析可能となる観点から、変形解析が好ましい。
【００４０】
複合材料の解析方法では、数値解析の実行時に、モデル間距離を算出して、凝集塊モデルの有無を判定することが好ましい。凝集塊モデルの有無の判定は、例えば、モデル間距離が所定の閾値Ｓを超える場合には、凝集塊モデルが破壊されたと判定し、モデル間距離が所定の閾値Ｓ以下の場合には、凝集塊モデルが残存している又は形成されたと判定する。また、凝集塊モデルの有無の判定は、例えば、フィラーモデルのモデル間距離がフィラーモデルの半径の２倍を超えた場合には、凝集塊モデルが破壊されたと判定し、モデル間距離がフィラーモデルの半径の２倍以下の場合には、凝集塊モデルが残存している又は形成されたと判定する。このように判定することにより、複合材料の解析方法は、複合材料の数値解析の実行時に効率良くフィラー凝集塊の変形及び破壊を判定することが可能となる。
【００４１】
また、複合材料の解析方法では、運動解析が、フィラーモデル間に引力の相互作用を設定した緩和解析又は変形解析であることが好ましい。これにより、複合材料の解析方法は、引力が作用した状態で応力緩和又は変形されるので、フィラーモデルが凝集したフィラー凝集塊が壊れにくくなり、フィラー凝集塊の平衡構造を得ることができる。引力は、例えば、レナード・ジョーンズポテンシャルなどに基づいて作用させてもよく、フィラー粒子１１ａ間に結合を作成して作用させてもよい。フィラー粒子１１ａ間に結合を作成し、緩和解析後に伸長解析などの変形解析を実行する場合には、作成した結合を削除することが好ましい。これにより、凝集塊モデルの平衡構造からの変形解析を精度良く実行することが可能となる。
【００４２】
以上説明したように、上記実施の形態に係る複合材料の解析方法によれば、フィラーモデル１１Ａ，１１Ｂ，１１Ｃ，１１Ｄが凝集したフィラー凝集塊を含む凝集塊モデル１を用いて運動解析することができるので、複合材料中で凝集したフィラー凝集塊の変形及び破壊が材料特性へ及ぼす影響を解析できる凝集塊モデルを作成することが可能となる。
【００４３】
次に、本実施の形態に係る凝集塊モデルの作成方法、凝集塊モデルの作成用コンピュータプログラム、複合材料の解析方法及び複合材料の解析用コンピュータプログラムについてより詳細に説明する。図８は、本実施の形態に係る凝集塊モデルの作成方法及び複合材料の解析方法を実行する解析装置の機能ブロック図である。
【００４４】
図８に示すように、本実施の形態に係る複合材料の解析方法は、処理部５２と記憶部５４とを含むコンピュータである解析装置５０が実現する。この解析装置５０は、入力手段５３を備えた入出力装置５１と電気的に接続されている。入力手段５３は、複合材料の解析用モデルの作成対象であるポリマー及びフィラーの各種物性値、ポリマー及びフィラーを含有する複合材料を用いた伸張試験結果の実測結果、及び解析における境界条件などを処理部５２又は記憶部５４へ入力する。入力手段５３としては、例えば、キーボード、マウスなどの入力デバイスが用いられる。
【００４５】
処理部５２は、例えば、中央演算装置（ＣＰＵ：Ｃｅｎｔｒａｌ  Ｐｒｏｃｅｓｓｉｎｇ  Ｕｎｉｔ）及びメモリを含む。処理部５２は、各種処理を実行する際にコンピュータプログラムを記憶部５４から読み込んでメモリに展開する。メモリに展開されたコンピュータプログラムは、各種処理を実行する。例えば、処理部５２は、記憶部５４に予め記憶された各種処理に係るデータを必要に応じて適宜メモリ上の自身に割り当てられた領域に展開し、展開したデータに基づいて複合材料の解析用モデルの作成及び複合材料の解析用モデルを用いた複合材料の解析に関する各種処理を実行する。
【００４６】
処理部５２は、モデル作成部５２ａと、条件設定部５２ｂと、解析部５２ｃとを含む。モデル作成部５２ａは、予め記憶部５４に記憶されたデータに基づき、分子動力学法により複合材料の解析用モデル２を作成する際のフィラー及びポリマーなどの複合材料の粒子数、分子数、分子量、分子鎖長、分子鎖数、分岐、形状、大きさ、反応時間、反応条件及び作成する解析用モデル２に含まれる分子数である目標分子数などの構成要素の配置、設定及び計算ステップ数などの粗視化モデルの設定、分子鎖間などの相互作用などの各種計算パラメーターの初期条件の設定を行う。また、モデル作成部５２ａは、ポリマーモデル２１の架橋による架橋結合の作成などの架橋解析、フィラーモデル１１とポリマーモデルとの間への相互作用の設定、相互作用を設定した複合材料の解析用モデル２の変温解析、変圧解析、伸張解析及びせん断解析などの変形解析、緩和解析などの各種数値解析などを実行する。これらにより、モデル作成部５２ａは、複合材料の解析用モデル２から凝集塊モデル１を作成する。
【００４７】
フィラー粒子１１ａ間の相互作用及びポリマー粒子２１ａ間の相互作用を調整する計算パラメーターとしては、下記式（１）で表されるレナード・ジョーンズポテンシャルのσ、εを用い、これらが調整される。ポテンシャルを計算する上限距離（カットオフ距離）を大きくすることで、遠距離まで働いた引力、斥力を調整できる。なお、フィラー粒子１１ａ間の相互作用及びポリマー粒子２１ａ間の相互作用が一定値になるまで順次、フィラー粒子１１ａ間の相互作用及びポリマー粒子２１ａ間の相互作用のパラメーターを小さくすることが好ましい。レナード・ジョーンズポテンシャルのσ、εを大きな値から徐々に本来の値に近づけることにより、分子を不自然な状態に導かない穏やかな速度で粒子の接近を行うことができる。また、カットオフ距離も徐々に小さくすることにより、適正な範囲で引力、斥力を調整できる。
【００４８】
【数１】
0006759733.tif 000002
【００４９】
条件設定部５２ｂは、変温解析及び変圧解析などの数値解析及び伸張解析、せん断解析などの変形解析及び緩和解析などの運動解析などの各種解析条件を設定する。
【００５０】
解析部５２ｃは、条件設定部５２ｂによって設定された解析条件に基づいてポリマーモデル２１の架橋解析及び解析用モデル２の各種数値解析を実行する。また、解析部５２ｃは、モデル作成部５２ａによって作成された凝集塊モデル１を用いて分子動力学法による運動解析を実行して物理量を取得する。ここでは、解析部５２ｃは、運動解析としては、伸張解析、せん断解析などの変形解析及び緩和解析などを実行する。また、解析部５２ｃは、運動解析の結果得られた変位などの値又は得られた値に所定の演算処理を実行した歪みなどの物理量を取得する。
【００５１】
記憶部５４は、ハードディスク装置、光磁気ディスク装置、フラッシュメモリ及びＣＤ−ＲＯＭなどの読み出しのみが可能な記録媒体である不揮発性のメモリ、並びに、ＲＡＭ（Ｒａｎｄｏｍ  Ａｃｃｅｓｓ  Ｍｅｍｏｒｙ）のような読み出し及び書き込みが可能な記録媒体である揮発性のメモリが適宜組み合わせられる。
【００５２】
記憶部５４には、入力手段５３を介して解析対象となる複合材料の解析用モデルを作成するためのデータであるゴムカーボンブラック、シリカ、及びアルミナなどのフィラーのデータ、ゴム、樹脂、及びエラストマーなどのポリマーのデータ、予め設定した物理量履歴である応力歪み曲線及び本実施の形態に係る複合材料の解析用モデルの作成方法、複合材料の解析方法を実現するためのコンピュータプログラムなどが格納されている。このコンピュータプログラムは、コンピュータ又はコンピュータシステムに既に記録されているコンピュータプログラムとの組み合わせによって、本実施の形態に係る複合材料の解析方法を実現できるものであってもよい。ここでいう「コンピュータシステム」とは、ＯＳ（Ｏｐｅｒａｔｉｎｇ  Ｓｙｓｔｅｍ）及び周辺機器などのハードウェアを含むものとする。
【００５３】
表示手段５５は、例えば、液晶表示装置等の表示用デバイスである。なお、記憶部５４は、データベースサーバなどの他の装置内にあってもよい。例えば、解析装置５０は、入出力装置５１を備えた端末装置から通信により処理部５２及び記憶部５４にアクセスするものであってもよい。
【００５４】
次に、再び図１を参照して、本実施の形態に係る複合材料の解析用モデルの作成方法についてより詳細に説明する。
【００５５】
図１に示すように、モデル作成部５２ａが、所定のモデル作成領域Ａ内にポリマー粒子２１ａ及び結合鎖２１ｂを含む未架橋のポリマーモデル２１を作成すると共にフィラー粒子１１ａを含むフィラーモデル１１を作成する。未架橋のポリマーモデル２１は、図２に示したように、複数のポリマー粒子２１ａが結合鎖２１ｂによって連結されてなるものである。ここでは、モデル作成部５２ａは、必要に応じて複数のフィラーモデル１１及び複数のポリマーモデル２１を作成する。次に、モデル作成部５２ａは、作成したフィラーモデル１１中に未架橋のポリマーモデル２１を配置して複合材料の解析用モデル２を作成する。ここでは、モデル作成部５２ａは、初期条件の設定の後、平衡化計算を行う。平衡化計算では、所定の温度、密度及び圧力で、初期設定後の各種構成要素が平衡状態に到達する所定の時間、分子動力学計算を行う。そして、モデル作成部５２ａは、初期条件の設定及び平衡化の計算処理後に、計算領域内に設定した複合材料の解析用モデル２を作成するモデル作成領域Ａ内に、ポリマーモデル２１及びフィラーモデル１１を作成する。また、モデル作成部５２ａは、必要に応じてポリマーにフィラーとの親和性を高める水酸基、カルボニル基、及び原子団の官能基などの変性剤を配合してもよい。また、モデル作成部５２ａは、作成したポリマーモデル２１に架橋解析により架橋結合を導入してもよい。
【００５６】
次に、モデル作成部５２ａは、フィラーモデル１１とポリマーモデル２１との間に相互作用を設定して数値解析を実行する（ステップＳＴ１１）。ここでは、モデル作成部５２ａは、フィラーモデル１１とポリマーモデルとの間への相互作用を設定し、相互作用を設定した複合材料の解析用モデル２の変温解析、変圧解析、伸張解析及びせん断解析などの変形解析、緩和解析などの各種数値解析などを実行する。また、モデル作成部５２ａは、フィラーモデル１１とポリマーモデルとの間の相互作用として、例えば、所定値以下の引力を設定する。
【００５７】
次に、モデル作成部５２ａは、数値解析実行後のフィラーモデル１１のモデル間距離を算出し、算出したモデル間距離に基づいて凝集塊モデル１を作成する（ステップＳＴ１２）。ここでは、モデル作成部５２ａは、例えば、算出したモデル間距離と予め設定した所定の閾値Ｓとを対比し、算出したモデル間距離が所定の閾値Ｓを超える場合には（ステップＳＴ１２：Ｎｏ）、相互作用の設定及び数値解析を実行する。また、モデル間距離ｄＡＢが所定の閾値Ｓ以下となった場合には（ステップＳＴ１２：Ｙｅｓ）、フィラーモデル１１Ａとフィラーモデル１１Ｂとが凝集したと判定する。
【００５８】
次に、条件設定部５２ｂが、モデル作成部５２ａで作成した複合材料の解析用モデル２を用いた分子動力学法による架橋解析、数値解析及び運動解析（シミュレーション）を実行するための各種条件を設定する。条件設定部５２ｂは、入力手段５３からの入力及び記憶部５４に記憶されている情報に基づいて各種条件を設定する。各種条件としては、解析を実行するフィラーモデル１１の位置及び数、フィラー原子、フィラー原子団、フィラー粒子１１ａ及びフィラー粒子群の位置及び数、フィラー粒子１１ａ番号、ポリマーの分子鎖の位置及び数、ポリマー原子、ポリマー原子団、ポリマー粒子２１ａ及びポリマー粒子群の位置及び数、ポリマー粒子番号、結合鎖２１ｂの位置及び数、結合鎖２１ｂの番号、予め設定した物理量履歴である応力歪み曲線及び条件を変更しない固定値などが含まれる。
【００５９】
次に、解析部５２ｃが、凝集塊モデル１に相互作用を設定して変温解析、変圧解析などの各種数値解析を実施する。解析部５２ｃは、必要に応じて、例えば、フィラー粒子１１ａ間、ポリマー粒子２１ａ間、フィラー粒子１１ａとポリマー粒子２１ａとの間の相互作用及びフィラー粒子１１ａとポリマー粒子２１ａとが結合鎖で結合した状態の相互作用などを設定する。次に、解析部５２ｃは、凝集塊モデル１を用いた分子動力学法による緩和解析、伸張解析、及びせん断解析などの変形解析などの各種運動解析を実行する。また、解析部５２ｃは、数値解析による運動解析の結果得られる運動変位及び公称応力又は運動変位を演算して得られる公称歪みなどの各種物理量を取得する。このような数値解析及び運動解析により、解析時間毎に変化する解析用モデル全体のポリマー分子の結合長及びポリマー粒子速度、架橋点間と自由末端の速度又は結合長、配向などの物理量などのセグメントの状態変化を表す数値と歪みとの関係、解析時間毎に変化するポリマー分子の結合長及びポリマー粒子速度などのセグメントの状態変化を表す数値と圧力又は解析時間との関係、及び解析時間毎に変化するポリマー分子の結合長及びポリマー粒子速度などのセグメントの状態変化を表す数値と温度又は解析時間との関係などを評価できるので、ポリマー分子の局所的な分子状態変化のより詳細な解析が可能となる。次に、解析部５２ｃは、解析した複合材料の解析結果を記憶部５４に格納する。
【００６０】
解析部５２ｃは、運動解析時にモデル間距離を算出して、凝集塊モデルの有無を判定してもよい。また、解析部５２ｃは、運動解析として、フィラーモデル間に引力の相互作用を設定した緩和解析を実行してもよい。
【００６１】
（実施例）
次に、本発明の効果を明確にするために行った実施例について説明する。なお、本発明は、以下の実施例によって何ら限定されるものではない。
【００６２】
本発明者らは、上記実施の形態に係る凝集塊モデルの作成方法を用いて凝集塊モデルを作成し、フィラーモデル間に大きさが異なる２つの引力を作用させて変形解析をして力学特性を調べた。以下、本発明者らが調べた内容について説明する。
【００６３】
図９は、本発明の実施例に係る伸長解析の応力歪曲線を示す図であり、図１０及び図１１は、本発明の実施例に係る伸長解析時のフィラー構造を示す図である。図９に示すように、フィラーモデル間の引力が弱い場合には、歪みと応力との関係が線形にならず、応力の増加量が途中から大幅に増大したが（実線Ｌ４参照）、フィラーモデル間の引力が強い場合には、歪みと応力との関係が線形となった（破線Ｌ５参照）。この結果は、図１０に示すように、フィラーモデル間の引力が弱い場合には、伸長解析を行った際に、応力が所定値以上となると凝集塊の破壊が発生したために、応力の増加量が途中から増大したためと考えられる。また、図１１に示すように、フィラーモデル間の引力が強い場合には、伸長解析を行った際に、応力が所定値以上になっても凝集塊の破壊が発生しなかったためと考えられる。
【００６４】
このように、上述した実施例によれば、複合材料中のフィラーの凝集状態の変化を力学特性に反映できる複合材料の凝集塊モデルを実現できることが分かる。
【符号の説明】
【００６５】
１  凝集塊モデル
２  解析用モデル
１１，１１Ａ，１１Ｂ，１１Ｃ，１１Ｄ  フィラーモデル
１１ａ  フィラー粒子
２１  ポリマーモデル
２１ａ  ポリマー粒子
２１ｂ  結合鎖
５０  解析装置
５１  入出力装置
５２  処理部
５２ａ  モデル作成部
５２ｂ  条件設定部
５２ｃ  解析部
５３  入力手段
５４  記憶部
５５  表示手段
Ａ  モデル作成領域
ｄＡＢ，ｄＡＣ，ｄＡＤ，ｄＢＣ，ｄＢＤ，ｄＣＤ  モデル間距離
ＰＡ，ＰＢ，ＰＣ，ＰＤ  中心点
【図１】
0006759733.tif 000003
【図２】
0006759733.tif 000004
【図３】
0006759733.tif 000005
【図４】
0006759733.tif 000006
【図５】
0006759733.tif 000007
【図６】
0006759733.tif 000008
【図７】
0006759733.tif 000009
【図８】
0006759733.tif 000010
【図９】
0006759733.tif 000011
【図１０】
0006759733.tif 000012
【図１１】
0006759733.tif 000013